(57)【要約】【課題】簡単、且つ、低コストで溶接部の溶接止端部における応力集中を低減して溶接部の疲労強度を高める方法を提供するとともに、疲労強度に対する信頼性の高い溶接部を備えた溶接継手を提供する。【解決手段】第１部材に第２部材を溶接して形成した溶接継手であって、前記第１部材における前記溶接部の溶接止端部から所定の範囲内の距離で離れた位置に、底部が切削加工によって形成された凹曲面である切削溝を有し、該切削溝は、当該切削溝の底部を新たな応力集中部とすることによって、前記溶接止端部における応力集中を低減するように形成されていることを特徴とする。【選択図】図１
2015093318.tif 000002
【特許請求の範囲】
【請求項１】
第１部材に第２部材を溶接して形成した溶接継手であって、
前記第１部材における前記溶接部の溶接止端部から所定の範囲内の距離で離れた位置に、底部が切削加工によって形成された凹曲面である切削溝を有し、
該切削溝は、当該切削溝の底部を新たな応力集中部とすることによって、前記溶接止端部における応力集中を低減するように形成されていることを特徴とする、溶接継手。
【請求項２】
請求項１に記載された溶接継手において、
前記切削溝は、
前記溶接部の溶接止端部から０．５ｍｍ〜２ｍｍの距離に形成されていることを特徴とする、溶接継手。
【請求項３】
請求項１または２に記載された溶接継手において、
前記切削溝の深さが０．５ｍｍ〜４ｍｍであり、
該切削溝の底部の形状は、当該切削溝の縦断面が、曲率半径１ｍｍ〜４ｍｍの曲線によって形成された凹曲面であることを特徴とする、溶接継手。
【請求項４】
請求項３に記載された溶接継手において、
前記切削溝において、前記溝の深さの値が前記曲率半径の値以上に設定されていることを特徴とする、溶接継手。
【請求項５】
請求項１から４のいずれか一項に記載された溶接継手において、
該溶接継手は、第１部材である主板に対して第２部材である付加板を溶接した面外ガセット溶接継手であり、
前記切削溝は、少なくとも、前記付加板の短手方向の辺に対する溶接部の溶接止端部における応力集中を低減するように設けられていることを特徴とする、溶接継手。
【請求項６】
第１部材に対して第２部材を溶接した溶接部の疲労強度向上方法であって、
前記第１部材における前記溶接部の溶接止端部から所定の範囲内の距離で離れた位置に、切削加工によって、底部が凹曲面である切削溝を形成し、
該切削溝の底部を新たな応力集中部とすることによって、前記溶接止端部における応力集中を低減することを特徴とする、溶接部の疲労強度向上方法。
【発明の詳細な説明】
【技術分野】
【０００１】
本発明は、船舶や橋梁などの溶接構造物に用いられる溶接継手、及び、該溶接継手等の溶接部における疲労強度向上方法に関するものである。
【背景技術】
【０００２】
船舶や橋梁などの大型溶接構造物は、ほとんどが厚板部材を溶接により接合することによって組み立てられている。しかしながら、溶接継手の形状や作用応力によっては疲労強度が問題となる場合がある。前記溶接継手の中でも、面外ガセット溶接継手は疲労強度が低く、疲労損傷が生じ易い。
【０００３】
ここで、前記溶接継手の溶接部には応力集中と引張残留応力が存在し、これらが疲労き裂発生の原因となる。特に、溶接止端部は形状的に応力が集中し易く、降伏点に近い引張残留応力が発生しているため、疲労き裂の起点となり易い。また、前記溶接止端部が応力集中部となると、繰り返し応力に溶接残留応力の影響が重畳して疲労き裂が発生する。
【０００４】
このような溶接止端部の応力集中を低減させ、疲労強度を向上させる方法が、種々の観点から提案されている。例えば、特許文献１においては、溶接止端部をグラインダーやロータリーカッタ等の研削工具で滑らかに研削加工することにより、止端部への応力集中を軽減し、疲労強度を向上させることが開示されている。また、特許文献２および特許文献３には、溶接止端部の溶接金属に、ハンマーや超音波等を用いて振動端子を打ち付けて、該溶接金属を塑性変形させるピーニング処理を施すことによって、該溶接止端部における溶接残留応力を緩和し、以って、当該溶接止端部の疲労強度を向上させることが開示されている。
【０００５】
ここで、特許文献１および特許文献２、特許文献３において、前記研削加工およびピーニング処理は、溶接止端部、すなわち、母材と溶接金属とが交わる部分に対して行われる。溶接部の前記溶接止端部の形状は、通常、不規則に少し波打つような形状であり、また、同じ形の溶接継手の同じ部分の溶接止端部であっても、溶接する度にその形状は異なる。そのため、当該溶接止端部に対して研削加工およびピーニング処理を行うことは煩雑であり、手間がかかる。すなわち、時間とコストがかかってしまう。
【０００６】
一方、特許文献４には、ハンマーを用いたピーニング処理を行うにあたり、溶接部の溶接止端部から離れた母材表面に対して垂直に加圧し、溶接部に新たな応力集中部となる変形を与えずに、前記溶接止端部に圧縮残留応力を導入することにより、溶接部の疲労強度を向上させることが開示されている。  
この方法では、前記溶接部の溶接止端部から離れた母材表面に対してハンマーピーニングを行うので、該溶接止端部自体に対し、当該溶接止端部の形状に沿って正確にピーニング処理を行う必要はなくなる。
【先行技術文献】
【特許文献】
【０００７】
【特許文献１】特開平５−６９１２８号公報
【特許文献２】特開２０１３−７１１４０号公報
【特許文献３】特開２００６−１７５５１２号公報
【特許文献４】特開２０１１−１３１２６０号公報
【発明の概要】
【発明が解決しようとする課題】
【０００８】
しかしながら、前記特許文献４に記載の方法によって溶接部の溶接止端部に導入された圧縮残留応力は、該溶接部に非常に大きな負荷がかかると抜けてしまう現象が起こることが知られている。前記導入された圧縮残留応力が抜けると、その溶接部の疲労強度は、母材を溶接しただけの初期の状態程度にまで低下する。そして、前記溶接部に負荷をかけない状態に戻しても、抜けた圧縮残留応力は回復しない。  
船舶に用いる溶接継手の場合、嵐等により荒れた海では非常に強い力が溶接部にかかる場合があるため、溶接部への大きな負荷によって圧縮残留応力が抜ける現象が生じることは問題である。
【０００９】
上記問題に鑑み、本発明の目的は、簡単、且つ、低コストで溶接部の溶接止端部における応力集中を低減し、溶接部の疲労強度の高い溶接継手を提供することにある。また、溶接部に大きな負荷がかかる場合においても、疲労強度に対する信頼性の高い溶接継手を提供することにある。
【課題を解決するための手段】
【００１０】
上記目的を達成するため、本発明の第１の態様に係る溶接継手は、第１部材に第２部材を溶接して形成した溶接継手であって、前記第１部材における前記溶接部の溶接止端部から所定の範囲内の距離で離れた位置に、底部が切削加工によって形成された凹曲面である切削溝を有し、該切削溝は、当該切削溝の底部を新たな応力集中部とすることによって、前記溶接止端部における応力集中を低減するように形成されていることを特徴とするものである。
【００１１】
ここで、本発明において「溶接」とは、金属材料である第１部材と第２部材とを接合するにあたり、母材（第１部材および第２部材）自体を加熱して溶融させる、または、溶接棒等の溶加材を溶融させて前記母材と融合させることによって溶融金属とし、これを凝固させて溶接金属を形成して接合するものである。  
溶接方法は、公知の方法であれば特に制限されるものではなく、例えば、ＴＩＧ、ＭＩＧ、ＭＡＧ等のアーク溶接や、レーザー溶接、レーザーアークハイブリッド溶接、レーザーホットワイヤすみ肉溶接などの方法を用いることができる。
【００１２】
本発明において、前記切削溝の底部の「凹曲面」は、当該切削溝の縦断面における底部の形状が、正円または楕円の一部を成すものに限るものではなく、曲率半径により近似される滑らかな曲線によって形成される場合を含む意味で用いている。  
また、該切削溝の「底部」とは、当該切削溝の深さの１／２より深い部分を意味するものとする。  
また、前記溶接部の溶接止端部と前記切削溝との「距離」は、前記溶接止端部と、切削溝における溶接止端部に近い側の長辺との間の距離を指すものとする［図３（Ａ）、図３（Ｂ）および図４（Ｂ）におけるＸｅを参照］。
【００１３】
前記従来技術（特許文献１、特許文献２、特許文献３）において、溶接部の溶接止端部の応力集中を低減させるために行われる研削加工およびピーニング処理は、母材と溶接金属とが交わる溶接止端部に対して行われる。しかし、前記溶接止端部は、通常、不規則に少し波打つような形状であるので、当該溶接止端部に対してピーニング処理を行うことは煩雑であり、手間がかかる。
【００１４】
本態様においては、第１部材に第２部材を溶接して形成した溶接継手の、前記第１部材における前記溶接部の溶接止端部から所定の範囲内の距離で離れた位置に切削溝を形成する。本態様によれば、前記溶接止端部から離れた所定の範囲内に切削溝を設けるので、従来のように定められた位置（溶接止端部）に対して正確にピーニング処理を行う場合に比して、前記切削溝の形成は容易である。また、止端に沿わず一定形状で加工するため品質管理も容易である。
【００１５】
そして、前記溶接止端部から離れた所定の範囲内に前記切削溝を設けることによって、後述する実施例に示すように、当該切削溝の底部を新たな応力集中部とすることができる。以って、前記溶接止端部における応力集中を低減することができる。
【００１６】
また、第１部材に対して第２部材を溶接した溶接継手の場合、前記第１部材における溶接部の周りには、該溶接による熱の影響を受けて金属組成が変化した溶接熱影響部が存在する。前記溶接熱影響は、溶接止端部の近傍が最も大きく、該溶接止端部から離れるほど少なくなる。
【００１７】
本態様によれば、溶接熱影響が最も大きい溶接止端部から離れた位置に切削溝を設けるので、前記溶接止端部よりも溶接熱影響が少ない部分を新たな応力集中部することができる。
【００１８】
加えて、本態様においては、特許文献４のように溶接部の溶接止端部に圧縮残留応力を導入して疲労強度を高めた場合に生じる、「溶接部に大きな負荷がかかることによって圧縮残留応力が抜けてしまう現象」に基づく疲労強度の低下の虞がないので、船舶に用いる溶接継手のように、溶接部に大きな負荷、例えば、嵐等により荒れた海において非常に強い力がかかることがある場合において、疲労強度に対する信頼性の高い溶接継手とすることができる。
【００１９】
本発明の第２の態様に係る溶接継手は、第１の態様において、前記切削溝は、前記溶接部の溶接止端部から０．５ｍｍ〜２ｍｍの距離に形成されていることを特徴とするものである。
【００２０】
前述のように、前記切削溝は、当該切削溝の底部を新たな応力集中部とすることによって、前記溶接止端部における応力集中を低減するように形成されている。  
しかしながら、前記切削溝が前記溶接部の溶接止端部から離れすぎると、該切削溝の底部が新たな応力集中部になることに基づく、前記溶接止端部における応力集中の低減効果は低くなる。  
本態様によれば、前記切削溝が、前記溶接部の溶接止端部から０．５ｍｍ〜２ｍｍの距離に形成されていることによって、該切削溝の底部が新たな応力集中部になることに基づく、前記溶接止端部における応力集中の低減効果を確実に得ることができる。
【００２１】
本発明の第３の態様に係る溶接継手は、第１の態様または第２の態様において、前記切削溝の深さが０．５ｍｍ〜４ｍｍであり、該切削溝の底部の形状は、当該切削溝の縦断面が、曲率半径１ｍｍ〜４ｍｍの曲線によって形成された凹曲面であることを特徴とするものである。
【００２２】
本態様によれば、前記切削溝の底部に効果的に応力を集中させるとともに、前記溶接止端部における応力集中を低減し、以って、前記溶接継手の溶接部の疲労強度を確実に高めることができる。
【００２３】
本発明の第４の態様に係る溶接継手は、第３態様において、前記切削溝において、前記溝の深さの値が前記曲率半径の値以上に設定されていることを特徴とするものである。
【００２４】
本態様によれば、前記切削溝の深さの値が前記曲率半径の値以上に設定されていることにより、更に、前記溶接止端部における応力集中を効果的に低減させ、前記溶接継手の溶接部の疲労強度を高めることができる。
【００２５】
本発明の第５の態様に係る溶接継手は、第１の態様から第４の態様のいずれかにおいて、該溶接継手は、第１部材である主板に対して第２部材である付加板を溶接した面外ガセット溶接継手であり、前記切削溝は、少なくとも、前記付加板の短手方向の辺に対する溶接部の溶接止端部における応力集中を低減するように設けられていることを特徴とするものである。
【００２６】
図２（Ａ）および図２（Ｂ）に示すように、第１部材である主板２に対して第２部材である付加板３、３’を溶接した面外ガセット溶接継手１０は、その形状のため、溶接継手の中でも特に疲労強度が低く、疲労損傷が生じ易い。特に、角回し溶接部と呼ばれる、前記付加板３の短手方向（符号１２の矢印方向）の辺に対する溶接部１１の溶接止端部に対する応力集中が大きく、前記短手方向の辺に対する中心線８上にある溶接止端部［図２（Ａ）の符号６の部分］の部分が疲労き裂の起点となり易い。
【００２７】
具体的には、符号６の部分を起点として疲労き裂が生じ、該き裂は溶接止端部５に沿って両側に進行する。そして、該き裂が前記付加板３の前記短手方向の辺の延長線４上にある溶接止端部［図２（Ａ）の符号９の部分］の近傍にまで達すると、当該き裂は前記付加板３から離れるように主板２側に延びるように進行する場合が多い。尚、主板２側に延びるき裂７は、必ずしも前記付加板３の短手方向の辺の延長線４上に沿って生じるものではない。
【００２８】
本態様によれば、前記切削溝を、面外ガセット溶接継手の溶接部の疲労き裂の起点となり易い部分、すなわち、前記付加板の短手方向の辺に対する溶接部の溶接止端部における応力集中を低減するように設けるので、疲労き裂の起点となり易い溶接止端部における応力集中を効果的に低減し、以って、溶接部の疲労強度の高い面外ガセット溶接継手とすることができる。
【００２９】
本発明の第６の態様に係る溶接部の疲労強度向上方法は、第１部材に対して第２部材を溶接した溶接部の疲労強度向上方法であって、前記第１部材における前記溶接部の溶接止端部から所定の範囲内の距離で離れた位置に、切削加工によって、底部が凹曲面である切削溝を形成し、該切削溝の底部を新たな応力集中部とすることによって、前記溶接止端部における応力集中を低減することを特徴とするものである。
【００３０】
本態様によれば、第１の態様と同様の作用効果を奏し、簡単、且つ、低コストで溶接部の溶接止端部における応力集中を低減し、前記溶接部の疲労強度の高めることができる。  
また、溶接部に大きな負荷がかかる場合においても、疲労強度に対する信頼性の高い溶接部とすることができる。
【図面の簡単な説明】
【００３１】
【図１】実施例１に係る面外ガセット溶接継手の一例を示す概略構成図。
【図２】主板と付加板を溶接しただけで疲労強度向上対策を行っていない面外ガセット溶接継手において生じる疲労き裂について説明する図であり、（Ａ）は疲労き裂が生じていない状態を示す図、（Ｂ）は疲労き裂が発生した状態を示す図である。
【図３】図１に示した面外ガセット溶接継手の要部平面図であり、（Ａ）は付加板の短手方向に対する溶接止端部の形状がほぼ直線である場合、（Ｂ）は同溶接止端部の形状が波打っている場合である。
【図４】実施例１に係る面外ガセット溶接継手において生じる疲労き裂について説明する図であり、（Ａ）は図２（Ａ）に示した面外ガセット溶接継手におけるＹ−Ｙ断面の要部拡大図、（Ｂ）は図１に示した面外ガセット溶接継手におけるＸ−Ｘ断面の要部拡大図である。
【図５】切削溝の深さｄと該切削溝の底部の曲率半径ｒとの関係について説明する図であり、（Ａ）は深さｄ＞曲率半径ｒの場合であり、（Ｂ）は深さｄ＜曲率半径ｒの場合である。
【図６】切削溝の形状の他の例について説明する図であり、（Ａ）は直線状の切削溝を組み合わせて溶接止端部を囲うように形成した切削溝、（Ｂ）は円弧状の切削溝によって溶接止端部を囲うように形成した切削溝、（Ｃ）は直線状の切削溝と円弧状の切削溝を組み合わせて溶接止端部を囲うように形成した切削溝である。
【図７】本発明に係る面外ガセット溶接継手の線形応力解析における試験体の概略図であり、（Ａ）は上面図、（Ｂ）は側面図である。
【図８】図７に示す試験体の１／８モデルの斜視図である。
【図９】図７に示す試験体に対して切削溝を設けたときの溶接止端部近傍のＺ−Ｚ断面図である。
【発明を実施するための形態】
【００３２】
以下、実施例に基づき本発明を更に詳細に説明するが、本発明はこれらの実施例に限られるものではない。
【００３３】
［実施例１］
図１は、実施例１に係る面外ガセット溶接継手の一例を示す概略構成図である。本実施例に係る面外ガセット溶接継手１は、第１部材である主板２に対して、第２部材である付加板３および付加板３’が隅肉溶接されて作られている。前記付加板３は、図１における主板２の上面側に溶接されており、前記付加板３’は、該主板２の下面側の、前記上面側において付加板３が溶接された位置と同じ位置に溶接されている。
【００３４】
前記主板２および付加板３、３’に使用される材料としては、一般的な鋼材を用いることができる。前記主板２の板厚は、該面外ガセット溶接継手が用いられる条件により設定される。
【００３５】
前記主板２への付加板３および付加板３’の溶接は、例えば、ＴＩＧ、ＭＩＧ、ＭＡＧ等のアーク溶接や、レーザー溶接、レーザーアークハイブリッド溶接、レーザーホットワイヤすみ肉溶接などの公知の方法によって行われる。  
符号１１は溶接部であり、主板２と溶接部１１とが交わる部分である符号５を溶接止端部と称する。
【００３６】
図３（Ａ）は、図１に示した面外ガセット溶接継手の要部平面図である。  
本実施例に係る面外ガセット溶接継手１は、図３（Ａ）に示すように、主板２における前記溶接部１１の溶接止端部５から所定の範囲内の距離Ｘｅで離れた位置に、底部が切削加工によって形成された凹曲面である切削溝２０を有する点が特徴である。本実施例では、前記切削溝２０は、前記付加板３の短手方向（図１における符号１２の矢印方向）の辺（以下、付加板３の短辺と称する場合がある）の溶接止端部５に対して、ほぼ平行な直線状の溝として設けられている。尚、符号１３は長手方向を示す。
【００３７】
尚、図３（Ａ）は、付加板の短手方向に対する溶接止端部の形状がほぼ直線である場合を示している。このとき、溶接止端部５からの距離Ｘｅは、付加板３の短手方向の辺に対する溶接止端部５の中心（符号６の部分）と、切削溝２０における溶接止端部５に近い側の長辺２１との間の距離を指すものとする。  
また、前記付加板３の長手方向１３から短手方向１２の辺に回りこむ溶接は、角回し溶接と呼ばれ、該角回し溶接の溶接止端部５の形状は、図３（Ｂ）のように波打ったように形成される場合も多い。この場合には、溶接止端部５における付加板３から一番離れた部分（符号２２）と切削溝２０における溶接止端部５に近い側の長辺２３との間の距離をＸｅとする。
【００３８】
図４（Ａ）は図２（Ａ）に示した面外ガセット溶接継手、すなわち、従来の面外ガセット溶接継手におけるＹ−Ｙ断面の要部拡大図、図４（Ｂ）は図１に示した面外ガセット溶接継手、すなわち、本実施例に係る面外ガセット溶接継手におけるＸ−Ｘ断面の要部拡大図である。  
前記底部が凹曲面である切削溝２０は、図４（Ｂ）に示すように、前記図１におけるＸ−Ｘ断面が凹曲線となるような溝である。前記切削溝２０を形成するための切削加工としては、グラインダー処理、ボールエンドミル切削等が挙げられる。
【００３９】
ここで、図１または図２に示すような面外ガセット溶接継手における疲労荷重付加方向は、付加板３の長手方向１３である。そして、前記切削溝２０の無い従来の面外ガセット溶接継手［図２、および図４（Ａ）を参照］では、前記短手方向１２の辺に対する中心線８上にある符号６に示す部分の溶接止端部５の近傍に応力が集中する。
【００４０】
一方、本実施例では、図１および図４（Ｂ）に示すように、前記溶接止端部５から離れた位置に、底部２４が凹曲面である切削溝２０が設けられている。当該切削溝２０の底部２４は新たな応力集中部となる。符号２５は応力集中部によって生じるき裂である。  
前記切削溝２０が前記溶接止端部５から所定の範囲内の距離Ｘｅ［図４（Ｂ）］にあると、該切削溝２０の底部２４が新たな応力集中部となることによって、前記溶接止端部５における応力集中は低減する。前記底部２４にき裂２５が発生し易くなることにより、前記溶接止端部５におけるき裂発生の虞が少なくなる。
【００４１】
前記切削溝２０が前記溶接止端部５から離れすぎると、当該切削溝２０が応力集中部となることに基づく、前記溶接止端部５の応力集中低減への影響が少なくなる。  
前記切削溝２０の底部２４を新たな応力集中部として、前記溶接止端部５における応力集中を効果的に低減するため、該切削溝２０は、前記溶接止端部５からの前記距離Ｘｅが、０．５ｍｍ〜２ｍｍに形成されていることが望ましい。
【００４２】
また、前記切削溝２０の底部の凹曲面は、主板２および付加板３、３’の厚さや鋼材の種類にもよるが、一般的な船舶や橋梁に用いられる溶接継手の場合、前記切削溝２０の深さが０．５ｍｍ〜４ｍｍであり、該切削溝２０の底部の形状は、当該切削溝の縦断面が、曲率半径１ｍｍ〜４ｍｍの曲線によって形成された凹曲面であることが好ましい。
【００４３】
また、前記切削溝２０において、切削溝２０の深さｄの値は前記曲率半径ｒの値以上、すなわち、深さｄ≧曲率半径ｒとなるように設定されていることが好ましい。図５（Ａ）は深さｄ＞曲率半径ｒの場合であり、図５（Ｂ）は深さｄ＜曲率半径ｒの場合である。切削溝２０の深さｄの値が前記曲率半径ｒの値以上であることにより、後述する実施例２の線形応力解析結果に示されるように、前記溶接止端部における応力集中を効果的に低減させ、前記溶接継手の溶接部の疲労強度を更に高めることができる。
【００４４】
図３（Ａ）および図３（Ｂ）において前記切削溝２０は、前述のように、前記付加板３の短辺の溶接部１１の溶接止端部５に対して、ほぼ平行な直線状の溝として設けられている。このような直線状の切削溝２０の切削加工は容易であり、特に疲労き裂の起点となり易い付加板３の短辺の中心（符号６）近傍の溶接止端部５に対する応力集中低減効果を簡単に得ることができる点で有利である。一方、前記付加板３の角部２８近傍の溶接止端部５は、前記切削溝２０との距離が離れてしまう。
【００４５】
前記付加板３の角部２８近傍の溶接止端部５に対しても応力集中の低減を効果的に行うためには、図６（Ａ）〜図６（Ｃ）に示すように、付加板３の短辺に対する溶接止端部５を囲うように形成した切削溝とすることが好ましい。図６（Ａ）における切削溝２６は、直線状の切削溝を組み合わせて溶接止端部５を囲うように形成している。  
また、図６（Ｂ）に示す切削溝２７のように、円弧状の切削溝によって溶接止端部５を囲うように形成することもできる。  
また、図６（Ｃ）に示す切削溝２９のように、前記付加板３の短辺の溶接止端部５に対して直線状の切削溝を形成し、前記付加板３の角部２８近傍の溶接止端部５に対して円弧状の切削溝を形成すると、当該溶接止端部５の形状に沿って前記切削溝２９を設けることが可能となり、一層効果的である。
【００４６】
本発明によれば、前記溶接止端部５に対してピーニング処理を行うのではなく、前記溶接止端部５から所定の範囲内の距離で離れた位置に切削溝２０を形成するので、定められた位置（溶接止端部５上）に対して正確にピーニング処理を行う場合に比して、前記切削溝２０の形成が容易である。前記切削溝２０の形成は、機械加工によって行うことができるため低コストで溶接部に対する疲労強度を向上させることができる。  
すなわち、簡単、且つ、低コストで溶接部の溶接止端部における応力集中を低減し、溶接部の疲労強度の高い溶接継手を提供することができる。
【００４７】
また、溶接熱影響が最も大きい部位である溶接止端部５から離れた位置に、前記切削溝２０を設けるので、前記溶接止端部５よりも溶接熱影響が少ない部分を新たな応力集中部することができる。
【００４８】
加えて、例えば特許文献４のように、溶接部１１の溶接止端部５に圧縮残留応力を導入して疲労強度を高めた場合に生じる、「溶接部１１に大きな負荷がかかることによって圧縮残留応力が抜けてしまう現象」に基づく疲労強度の低下の虞がないので、該溶接部１１に大きな負荷がかかることがある場合に、疲労強度に対する信頼性の高い溶接継手とすることができる。
【００４９】
尚、本発明は上記実施例に限定されることなく、特許請求の範囲に記載した発明の範囲内で、種々の変形が可能であり、それらも本発明の範囲内に含まれるものであることは言うまでもない。
【００５０】
［実施例２］
＜面外ガセット溶接継手の線形応力解析試験＞
面外ガセット溶接継手を対象とし、汎用応力解析コードＭＳＣ  Ｎａｓｔｒａｎ  ２０１２を用いて、線形応力解析を行った。図７は、本発明に係る面外ガセット溶接継手の線形応力解析における試験体３１の概略図であり、図７（Ａ）は上面図、図７（Ｂ）は側面図である。  
前記試験体の主板３２の寸法は、５００×８０×３０ｍｍ、付加板３３および付加板３３’の寸法は、５０×１２０×１５ｍｍとした。
【００５１】
解析モデルは試験体３１の対称性を考慮し、図８に示す１／８モデルとした。溶接止端部３５における線形応力の解析対象部ｗは、前記試験体３１においてき裂発生点となりや易い部分、すなわち、角回し溶接部である付加板３３の短辺に対する溶接部３４の溶接止端部３５近傍（図８の符号３６）であり、その要素寸法は、０．０５×０．０５×０．０５ｍｍとした。
【００５２】
図９は、図７に示す試験体３１の前記解析対象部ｗから所定の範囲内の距離Ｘｅで離れた位置に切削溝３７を設けたときの、前記溶接止端部３５近傍のＺ−Ｚ断面図である。切削溝の底部３８の曲率半径をｒ、切削溝３７の深さをｄ、溶接止端部３５から切削溝３７の中央部までの距離をｘｃ、溶接止端部３５から切削溝３７の端までの距離をｘｅとした。前記切削溝３７における線形応力の解析対象部ｇは、該切削溝３７の底部３８である。
【００５３】
前記曲率半径ｒ、深さｄ、距離ｘｃ、距離ｘｅを変えた前記試験体３１（実施例２−１〜実施例２−１３）に対して、矢印Ａ方向（図８を参照）に１００Ｎ／ｍｍ２の荷重をかけたときの解析結果を表１に示す。比較例は切削溝３７を設けていない試験体３１である。αwは溶接止端部における解析対象部ｗの応力集中係数であり、αｇは切削溝３７の底部３８（解析対象部ｇ）における応力集中係数である。  
尚、応力集中係数αｇは、該切削溝３７の底部（図９の符号３８で示す点線の範囲）において、最も高い数値を示す部分の値とした。
【００５４】
【表１】
2015093318.tif 000003
【００５５】
実施例２−１〜実施例２−１３において、切削溝３７を設けたことによる新たな応力集中部、すなわち、切削溝３７の底部３８における応力集中係数αｇは、２．９〜４．３  Ｎ／ｍｍ２であった。これに対して、実施例２−１〜実施例２−１３の溶接止端部３５（符号ｗの部分）における応力集中係数αｗは、いずれも比較例（切削溝３７なし）の場合（αｗ＝５．１  Ｎ／ｍｍ２）よりも低減している。
【００５６】
通常、切削溝３７の幅を大きく、また、深くすれば、該切削溝３７の底部３８における応力集中は大きくなる。しかしながら、切削溝３７を大きくすると、当該切削溝３７を設けた部分の主板３２の強度は低くなるので、切削溝３７の幅および深さは小さいほうが好ましい。解析の結果、曲率半径ｒが同じである場合（例えば、実施例２−８〜実施例２−１３ではｒ＝２）には、特に、深さｄ≧曲率半径ｒ（実施例２−８〜実施例２−１１）としたときに、溶接止端部３５における応力集中係数αｗの低減効果が高かった。  
このことから、前記切削溝２０において、切削溝２０の深さｄの値は前記曲率半径ｒの値以上、すなわち、深さｄ≧曲率半径ｒとなるように設定することによって、溶接止端部３５における応力集中を効果的に低減することができると考えられる。
【符号の説明】
【００５７】
１  面外ガセット溶接継手、  ２  主板、  ３、３’  付加板、
５  溶接止端部、  ７  き裂、
１０  面外ガセット溶接継手、  １１  溶接部、
２０  切削溝、  ２１  切削溝の溶接止端部に近い側の長辺、
２２  付加板から一番離れた溶接止端部、
２３  切削溝の溶接止端部に近い側の長辺、
２４  底部、  ２５  き裂、  ２６、  切削溝、  ２７  切削溝、
３１  試験体、  ３２  主板、  ３３、３３’  付加板、
３４  溶接部、  ３５  溶接止端部、  ３７  切削溝、  ３８  底部
【図１】
2015093318.tif 000004
【図２】
2015093318.tif 000005
【図３】
2015093318.tif 000006
【図４】
2015093318.tif 000007
【図５】
2015093318.tif 000008
【図６】
2015093318.tif 000009
【図７】
2015093318.tif 000010
【図８】
2015093318.tif 000011
【図９】
2015093318.tif 000012